Méthode de concentration d’une composition aqueuse comprenant au moins un concentré d’au moins un minerai métallique comprenant la séparation partielle de l’eau en présence d’un agent aqueux de concentration A comprenant au moins un polymère P préparé par au moins une réaction de polymérisation radicalaire, à une température supérieure à 50°C, d’au moins un monomère anionique M comprenant au moins une insaturation oléfinique polymérisable et au moins une fonction acide carboxylique ou d’un de ses sels, en présence d’au moins un composé générateur de radicaux choisi parmi peroxyde d’hydrogène, benzoyl peroxyde, acetyl peroxyde, lauryl peroxyde, hydroperoxyde de tertiobutyle, cumene hydroperoxyde, persulfate d’ammonium, un persulfate de métal alcalin, un composé azoïque, tel que 2,2'-azobis(2-(4,5-dihydroimidazolyl)propane, dihydrochlorure de 2,2'-azobis(2-methylpropionamidine), diazovalero-nitrile, acide 4,4′-azobis-(4-cyanovalerique), AZDN ou 2,2’-azobisisobutyronitrile, et leurs combinaisons ou leurs associations respectives avec un ion choisi parmi Fe II , Fe III , Cu I , Cu II et leurs mélanges. Méthode selon la revendication 1 pour laquelle la séparation partielle de l’eau est réalisée par centrifugation ou par filtration, notamment par filtration par tissus ou par membrane, par exemple par membrane céramique, de préférence par filtration au moyen d’un dispositif choisi parmi une presse de filtration, un filtre-presse, un filtre rotatif ou un filtre à tambour, un filtre à vide ou à aspiration et leurs combinaisons. Méthode selon l’une des revendications 1 ou 2 pour laquelle : * la durée de séparation est inférieure à 20 minutes, de préférence inférieure à 10 minutes ou inférieure à 5 minutes ; ou pour laquelle la durée de séparation est avantageusement supérieure à 30 secondes ou supérieure à 1 minute ; ou * le débit de séparation du concentré de minerai métallique et de l’eau, mesuré par rapport à la surface de séparation et à la quantité de minerai métallique est supérieur à 950 kg/(m 2 .h), plus préférentiellement supérieur à 1 200 kg/(m 2 .h) ou supérieur à 1 300 kg/(m 2 .h), de préférence supérieur à 1 400 kg/(m 2 .h). Méthode selon l’une des revendications 1 à 3 pour laquelle : * la composition aqueuse à concentrer possède une concentration en matière sèche, de préférence de concentré de minerai métallique, mesurée par mesure de perte de masse : - supérieure à 10 % en poids ou supérieure à 15 % en poids ou encore supérieure à 20 % en poids ; ou - inférieure à 45 % en poids ou inférieure à 35 % en poids ou inférieure à 30 % en poids, de préférence inférieure à 35 % en poids ou inférieure à 30 % en poids ; ou - allant de 10 à 45 % en poids ou de 10 à 40 % en poids ou de 10 à 35 % en poids ou de 10 à 30 % en poids ou bien allant de 15 à 45 % en poids ou de 15 à 40 % en poids ou de 15 à 35 % en poids ou de 15 à 30 % en poids ou bien allant de 20 à 45 % en poids ou de 20 à 40 % en poids ou de 20 à 35 % en poids ou de 20 à 30 % en poids ; ou * la composition aqueuse à concentrer possède : - une viscosité Brookfield, mesurée à 100 tour/min et à 25°C, inférieure à 1 800 mPa.s, de préférence inférieure à 1 500 mPa.s ou inférieure à 1 200 mPa.s, plus préférentiellement inférieure à 1 000 mPa.s ou inférieure à 900 mPa.s, bien plus préférentiellement inférieure à 800 mPa.s ou inférieure à 700 mPa.s, voire inférieure à 500 mPa.s; ou - un seuil d’écoulement mesuré à une température de 25°C au moyen d’un rhéomètre à contrainte imposée, équipé d’un mobile à ailettes, pour un couple de torsion particulier, inférieur à 20 Pa ou inférieur à 10 Pa ; ou - un seuil d’écoulement supérieur à 1,0 Pa, de préférence supérieur à 1,2 Pa, plus préférentiellement supérieur à 1,5 Pa ; ou pour laquelle : - le minerai métallique est choisi parmi un minerai de lithium, strontium, lanthanides, actinides, uranium, terres rares, titane, zirconium, vanadium, niobium, chrome, molybdène, tungstène, manganèse, fer, cobalt, rhodium, iridium, nickel, palladium, platine, cuivre, argent, or, zinc, cadmium, étain, plomb ; ou * le minerai métallique comprend un oxyde de métal, un sulfure de métal ou un carbonate de métal ; ou * le concentré de minerai métallique est sous forme de particules, de préférence sous forme de particules dont la taille, mesurée par diffraction laser, possédant un diamètre D90 inférieur à150 µm, de préférence un diamètre D90 inférieur à 100 µm, ou possédant un diamètre D80 inférieur à 90 µm, de préférence un diamètre D80 inférieur à 80 µm ou inférieur à 70 µm ou inférieur à 60 µm. Méthode selon l’une des revendications 1 à 4 pour laquelle l’agent aqueux de concentration A comprend également au moins un dérivé S choisi parmi un ose S1 comprenant de 3 à 8 atomes de carbone, un oligomère d’ose S2 comprenant de 1 à 10 motifs en ose et un produit S3 issu de la dégradation d’un saccharide, de préférence : - un ose S1 choisi parmi trioses (oses comprenant 3 atomes de carbone), tétroses (oses comprenant 4 atomes de carbone), pentoses (oses comprenant 5 atomes de carbone), hexoses et désoxyhexoses (oses comprenant 6 atomes de carbone), heptoses (oses comprenant 7 atomes de carbone), octoses (oses comprenant 8 atomes de carbone) ; de préférence choisi parmi glycéraldéhyde, dihydroxyacétone, érythrose, thréose, érythrulose, désoxyribose, ribose, arabinose, xylose, lyxose, ribulose, xylulose, allose, altrose, galactose, glucose, gulose, idose, mannose, talose, fructose, psicose, sorbose, tagatose, fucose, rhamnose, sédoheptulose, mannoheptulose, heptahydroxyoctanal, ou - un oligomère S2 choisi parmi les dimères d’ose, les trimères d’ose ; de préférence choisi parmi dextrose, maltose, lactose, saccharose, maltoriose, maltotetraose, acide alpha-glucoheptonique, acide beta-glucoheptonique, ou - un produit S3 choisi parmi aldoses, dérivés synthétiques de monosaccharide, dérivés synthétiques de disaccharide ; de préférence choisi parmi sorbitol, mannitol, acide gluconique, acide citrique, acide isocitrique, acide lactique, acide tartrique, les sels de ces acides ; plus préférentiellement un dérivé S choisi parmi sorbitol, mannitol, acide gluconique, acide citrique, acide isocitrique, acide lactique, acide tartrique, les sels de ces acides, dextrose, maltose, glucose, un mélange de glucose et de maltose, lactose, saccharose, maltoriose, maltotetraose, acide alpha-glucoheptonique, acide beta-glucoheptonique, les sels de ces acides, et les combinaisons de ces dérivés ; également préférentiellement, le rapport S/P des quantités en poids secs de dérivé S et de polymère P va de 0,1 à 10 ou de 0,2 à 5 ou de 0,3 à 5, de préférence de 0,5 à 4 ou de 0,5 à 3. Méthode selon l’une des revendications 1 à 5 pour laquelle : * le polymère P est mis en œuvre en une quantité en poids sec allant de 20 ppm à 500 ppm, de préférence de 30 ppm à 300 ppm ou de 40 ppm à 200 ppm, plus préférentiellement de 50 ppm à 150 ppm, par rapport à la quantité de concentré de minerai métallique ou de matière sèche de la composition à concentrer ; ou pour laquelle : * le polymère P a une masse moléculaire moyenne Mw, mesurée par CES, allant de 2 000 g/mol à 20 000 g/mol, de préférence de 2 200 g/mol à 10 000 g/mol ou de 2 400 g/mol à 9 500 g/mol ou de 2 400 g/mol à 8 000 g/mol, plus préférentiellement de 2 400 g/mol à 6 500 g/mol ; ou pour laquelle : * la réaction de polymérisation est mise en œuvre également en présence d'au moins un composé comprenant du phosphore au degré d’oxydation I, de préférence un composé choisi parmi l’acide hypophosphoreux (H 3 PO 2 ) et un dérivé de l’acide hypophosphoreux (H 3 PO 2 ), de préférence un composé comprenant au moins un ion hypophosphite (H 2 PO 2 - ), plus préférentiellement un composé choisi parmi hypophosphite de sodium (H 2 PO 2 Na), hypophosphite de potassium (H 2 PO 2 K), hypophosphite de calcium ([H 2 PO 2 ] 2 Ca) et leurs mélanges ; ou * la réaction de polymérisation est mise en œuvre également en présence d'au moins un composé comprenant du phosphore au degré d’oxydation III, de préférence un composé choisi parmi l’acide phosphoreux et un dérivé de l’acide phosphoreux, plus préférentiellement un composé comprenant au moins un ion phosphite, notamment un composé choisi parmi phosphite de sodium, phosphite de calcium, phosphite de potassium, phosphite d’ammonium et leurs combinaisons ; ou * la réaction de polymérisation est mise en œuvre également en présence d'au moins un composé comprenant un ion bisulfite, de préférence un composé choisi parmi bisulfite d’ammonium, un bisulfite de métal alcalin, notamment bisulfite de sodium, bisulfite de potassium, bisulfite de calcium, bisulfite de magnésium et leurs combinaisons ; ou * la réaction de polymérisation est mise en œuvre également en présence de 0,05 à 5 % en poids, par rapport à la quantité totale de monomères, d'au moins un composé choisi parmi un dérivé xanthate, un composé mercaptant et un composé de formule (I) : [Chem I] dans laquelle : - X représente indépendamment H, Na ou K, - R représente indépendamment un groupement C 1 -C 5 -alkyle, de préférence un groupement méthyle ; en particulier un composé de formule (I) qui est le diisopropionate de trithiocarbonate disodique (DPTTC) ; ou * le polymère P est, totalement ou partiellement, neutralisé, notamment à l’issue de la réaction de polymérisation ; ou * la réaction de polymérisation met en œuvre : - 100 % en poids de monomère anionique M ou - de 70 % à 99,5 % en poids de monomère anionique M et de 0,5 % à 30 % en poids d’au moins un autre monomère. Méthode selon l’une des revendications 1 à 6 pour laquelle le monomère anionique M comprenant au moins une insaturation oléfinique polymérisable, comprend une ou deux fonctions acides carboxyliques, de préférence comprend une seule fonction acide carboxylique, de préférence il est choisi parmi acide acrylique, acide méthacrylique, un sel d’acide acrylique, un sel d’acide méthacrylique et leurs mélanges, plus préférentiellement l’acide acrylique ; ou pour laquelle la réaction de polymérisation met également en œuvre au moins un autre monomère choisi parmi : - un autre monomère anionique, de préférence un monomère choisi parmi acide acrylique, acide méthacrylique, acide itaconique, acide maléique, anhydride maléique et leurs mélanges ; - acide 2-acrylamido-2-méthylpropane sulfonique, un sel d’acide 2-acrylamido-2-méthylpropane sulfonique, l’acide 2-(méthacryloyloxy)éthanesulfonique, un sel d’acide 2-(méthacryloyloxy)éthanesulfonique, méthallyl sulfonate de sodium, styrène sulfonate et leurs combinaisons ou leurs mélanges ; - un monomère non ionique comprenant au moins une insaturation oléfinique polymérisable, de préférence au moins une insaturation éthylénique polymérisable et notamment une fonction vinylique polymérisable, plus préférentiellement un monomère non ionique choisi parmi styrène, vinylcaprolactam, les esters d’un acide comprenant au moins une fonction acide monocarboxylique, en particulier un ester d’un acide choisi parmi acide acrylique, acide méthacrylique, et leurs mélanges, par exemple hydroxyéthylacrylate, hydroxypropylacrylate, hydroxyéthylméthacrylate, hydroxypropylméthacrylate, acrylate d’alkyle, en particulier acrylate de C 1 -C 10 -alkyl, préférentiellement acrylate de C 1 -C 4 -alkyl, plus préférentiellement acrylate de méthyle, acrylate d’éthyle, acrylate de n-propyle, acrylate d’isopropyle, acrylate d’isobutyle, acrylate de n-butyle, méthacrylate d’alkyle, en particulier méthacrylate de C 1 -C 10 -alkyl, préférentiellement méthacrylate de C 1 -C 4 -alkyl, plus préférentiellement méthacrylate de méthyle, méthacrylate d’éthyle, méthacrylate de n-propyle, méthacrylate d’isopropyle, méthacrylate d’isobutyle, méthacrylate de n-butyle, acrylate d’aryle, de préférence phénylacrylate, benzylacrylate, phénoxyéthylacrylate, méthacrylate d’aryle, de préférence phénylméthacrylate, benzylméthacrylate, phénoxyéthylméthacrylate ; - un monomère de formule (II) : [Chem II] dans laquelle : - R 1 et R 2 , identiques ou différents, représentent indépendamment H ou CH 3 , - L 1 représente indépendamment un groupement choisi parmi C(O), CH 2 , CH 2 -CH 2 et O-CH 2 -CH 2 -CH 2 -CH 2 , - L 2 représente indépendamment un groupement choisi parmi (CH 2 -CH 2 O) x , (CH 2 CH(CH 3 )O) y , (CH(CH 3 )CH 2 O) z et leurs combinaisons et - x, y et z, identiques ou différents, représentent indépendamment un nombre entier ou décimal compris entre 0 et 150 et la somme x+y+z est comprise entre 10 et 150. Méthode selon l’une des revendications 1 à 7 comprenant l’addition d’un, deux ou trois polymères P différents ou d’au moins un composé supplémentaire choisi parmi un dérivé ligno-sulfonate, un silicate, un polysaccharide non-modifié et un polysaccharide modifié. Méthode d’amélioration de la filtration d’une composition aqueuse qui comprend au moins un concentré de minerai métallique, comprenant la mise en œuvre d’au moins une méthode de concentration définie selon l’une des revendications 1 à 8. Composition aqueuse concentrée comprenant au moins un concentré de minerai métallique et un agent aqueux de concentration A comprenant au moins un polymère P qui est préparé par au moins une réaction de polymérisation radicalaire, à une température supérieure à 50°C, d’au moins un monomère anionique M comprenant au moins une insaturation oléfinique polymérisable et au moins une fonction acide carboxylique ou d’un de ses sels, en présence d’au moins un composé générateur de radicaux choisi parmi peroxyde d’hydrogène, benzoyl peroxyde, acetyl peroxyde, lauryl peroxyde, hydroperoxyde de tertiobutyle, cumene hydroperoxyde, persulfate d’ammonium, un persulfate de métal alcalin, un composé azoïque, tel que 2,2'-azobis(2-(4,5-dihydroimidazolyl)propane, dihydrochlorure de 2,2'-azobis(2-methylpropionamidine), diazovalero-nitrile, acide 4,4′-azobis-(4-cyanovalerique), AZDN ou 2,2’-azobisisobutyronitrile, et leurs combinaisons ou leurs associations respectives avec un ion choisi parmi Fe II , Fe III , Cu I , Cu II et leurs mélanges ou composition aqueuse concentrée préparée selon la méthode de concentration selon l’une des revendications 1 à 8 ; de préférence comprenant un taux d’humidité inférieure à 15 % en poids, plus préférentiellement inférieur à 14 % en poids ou inférieur à 13 % en poids, bien plus préférentiellement inférieur à 12 % en poids ou inférieur à 11 % en poids, mesuré par mesure de perte de masse. Gâteau aqueux de filtration comprenant au moins un concentré de minerai métallique et un agent aqueux de concentration A comprenant au moins un polymère P qui est préparé par au moins une réaction de polymérisation radicalaire, à une température supérieure à 50°C, d’au moins un monomère anionique M comprenant au moins une insaturation oléfinique polymérisable et au moins une fonction acide carboxylique ou d’un de ses sels, en présence d’au moins un composé générateur de radicaux choisi parmi peroxyde d’hydrogène, benzoyl peroxyde, acetyl peroxyde, lauryl peroxyde, hydroperoxyde de tertiobutyle, cumene hydroperoxyde, persulfate d’ammonium, un persulfate de métal alcalin, un composé azoïque, tel que 2,2'-azobis(2-(4,5-dihydroimidazolyl)propane, dihydrochlorure de 2,2'-azobis(2-methylpropionamidine), diazovalero-nitrile, acide 4,4′-azobis-(4-cyanovalerique), AZDN ou 2,2’-azobisisobutyronitrile, et leurs combinaisons ou leurs associations respectives avec un ion choisi parmi Fe II , Fe III , Cu I , Cu II et leurs mélanges ou gâteau aqueux de filtration préparé selon la méthode de concentration selon l’une des revendications 1 à 8 ; de préférence comprenant un taux d’humidité inférieure à 15 % en poids, plus préférentiellement inférieur à 14 % en poids ou inférieur à 13 % en poids, bien plus préférentiellement inférieur à 12 % en poids ou inférieur à 11 % en poids, mesuré par mesure de perte de masse.